(57)【特許請求の範囲】
【請求項１】
突起を表面に有する成形金属体を製造する方法において、
（ａ）  合金の総重量に対し２〜１０重量％のアルミニウムおよび２〜１０重量％のバナジウムを含有するチタン合金とホウ素粉末とを混練機中で結合剤と混合し、
（ｂ）  この混合物を射出成形により成形して、少なくとも一つの表面に前記突起を有する未処理体を得、
（ｃ）  前記未処理体の前記突起の先端に、当該未処理体の表面へ向かって段階的に大きくなると共にアンダカットを形成されることにより構成されるアンカ部を有するように、当該突起を変形し、
（ｄ）  このようにして得られた前記未処理体を化学的結合剤除去に付して、予備処理体を得、
（ｅ）  化学的結合剤除去に付された前記予備処理体を熱的結合剤除去に付し、
（ｆ）  化学的結合剤除去と熱的結合剤除去に付された前記予備処理体を焼結して、突起を表面に有する成形金属体を形成する、
方法。
【請求項２】
突起を表面に有する成形金属体を製造する方法において、
（ａ）  合金の総重量に対し２〜１０重量％のアルミニウムおよび２〜１０重量％のバナジウムを含有するチタン合金とホウ素粉末とを混練機中で結合剤と混合し、
（ｂ）  この混合物を射出成形により成形して、少なくとも一つの表面に前記突起を有する未処理体を得、
（ｃ）  前記未処理体を化学的結合剤除去に付して、予備処理体を得、
（ｄ）  前記予備処理体の前記突起の先端に、当該予備処理体の表面へ向かって段階的に大きくなると共にアンダカットを形成されることにより構成されるアンカ部を有するように、当該突起を変形し、
（ｅ）  このようにして得られた前記予備処理体を熱的結合剤除去に付し、
（ｆ）  化学的結合剤除去と熱的結合剤除去に付された前記予備処理体を焼結して、突起を表面に有する成形金属体を形成する、
方法。
【請求項３】
請求項１又は請求項２に係る方法において、
前記結合剤は、ポリアミド、ポリオキシメチレン、ポリカーボネート、スチレン−アクリロニトリル共重合体、ポリイミド、天然ろうおよび油、熱硬化性樹脂、シアネート、ポリプロピレン、ポリアセテート、ポリエチレン、エチレン−酢酸ビニル、ポリビニルアルコール、ポリ塩化ビニル、ポリスチレン、ポリメタクリル酸メチル、アニリン、鉱油、水、寒天、グリセロール、ポリビニルブチリル、ポリブチルメタクリレート、セルロース、オレイン酸、フタレート、パラフィンワックス、カルナウバろう、ポリアクリル酸アンモニウム、ステアリン酸およびオレイン酸ジグリセリド、グリセリルモノステアレート、イソプロピルチタネート、ステアリン酸リチウム、モノグリセリド、ホルムアルデヒド、リン酸オクチル、スルホン酸オレフィン、リン酸エステル、ステアリン酸、およびこれらの混合物からなる群から選ばれる
ことを特徴とする方法。
【請求項４】
請求項１から請求項３のいずれか一項に係る方法において、
混合物中の前記結合剤の重量比率は６０％未満である
ことを特徴とする方法。
【請求項５】
請求項１から請求項４のいずれか一項に係る方法において、
前記射出成形は９０〜１８０℃の溶融温度で行われる
ことを特徴とする方法。
【請求項６】
請求項１から請求項５のいずれか一項に係る方法において、
前記化学的結合剤除去はペンタン浴、ヘキサン浴またはヘプタン浴において行われる
ことを特徴とする方法。
【請求項７】
請求項１から請求項６のいずれか一項に係る方法において、
前記化学的結合剤除去は１０〜６５℃の温度で行われる
ことを特徴とする方法。
【請求項８】
請求項１から請求項７のいずれか一項に係る方法において、
前記熱的結合剤除去は２〜２０ミリバール（２００〜２０００Ｐａ）の圧力で行われる
ことを特徴とする方法。
【請求項９】
請求項１から請求項８のいずれか一項に係る方法において、
焼結は保護ガス雰囲気中で行われる
ことを特徴とする方法。
【請求項１０】
請求項１から請求項９のいずれか一項に係る方法において、
焼結は減圧下で行われる
ことを特徴とする方法。
【請求項１１】
請求項１から請求項１０のいずれか一項に係る方法において、
前記未処理体または前記予備処理体の前記突起の前記変形は加熱された金型を用いて行われる
ことを特徴とする方法。
【請求項１２】
請求項１から請求項１１のいずれか一項に係る方法において、
射出成形により成形された前記未処理体の前記突起が柱状構造をなしている
ことを特徴とする方法。
【発明の詳細な説明】
【技術分野】
【０００１】
本発明は、突起を表面に有する成形金属体の製造方法に関する。
【背景技術】
【０００２】
特許文献１に記載された“摩擦スポット接合”のような新しい接合技術による繊維強化プラスチックから作られた部品同士の接合は、１ｍｍ以下の範囲の少なくとも一つの構造化表面、好ましくは二つの構造化表面、を持ち、かつプラスチックへの強固な固定を行うようになっている金属接合具を必要とする。航空機の建造においては、そのような金属接合具は例えば、約１ｍｍの厚さを持つ金属薄板であって、表面の両側に１ｍｍ以下の錨状構造物を持つ金属薄板である。
【先行技術文献】
【特許文献】
【０００３】
【特許文献１】欧州特許出願公開第２３２９９０５号明細書
【特許文献２】独国特許出願公開第１０２００６０４９８４４号明細書
【発明の概要】
【発明が解決しようとする課題】
【０００４】
航空機の建造においては、腐食特性の点で有利なのでＴｉＡｌ６Ｖ４のようなチタン合金が用いられ、自動車の製造においては強度対密度比が高いのでマグネシウム合金が用いられる。
【０００５】
しかしながら、これらの合金から構成され、１ｍｍ未満の範囲のフック状表面構造を持つ金属接合具は、従来の方法では製造が非常に困難である。所望の金属接合具は新しく開発しなければならないので、これを製造する方法は従来技術ではこれまで知られていなかった。電解析出により適切な構造を製造しようとしても、不満足な機械的特性を持つ成形金属体が得られただけである。金属接合具の切削加工または鋳造は、多大の費用をかけてはじめて可能となる。
【０００６】
したがって、本発明の目的は、突起を表面に有する成形金属体、特に、金属体に面した端部にアンダカットが形成されたアンカ部を少なくとも一つの表面に有する成形金属体、を製造する経済的な方法であって、前記突起は１ｍｍ未満の長さを持つことができる方法、を提供することである。
【課題を解決するための手段】
【０００７】
金属体に面した端部にアンダカットが形成された“アンカ部”とは、本発明において、成形金属体からその延設方向と垂直に突出した部分の少なくとも一つの寸法は段階的に増加している構造物を意味する。本発明におけるアンカー部は例えば傾斜形状、フック形、錨形、マッシュルーム形等を持つことができる。
【０００８】
上記の目的は、突起を表面に有する成形金属体を製造する方法であって、
（ａ）  金属粉末および／または金属合金粉末を混練機中で結合剤、必要であればさらなる成分、と混合し、
（ｂ）  この混合物を射出成形により成形して、少なくとも一つの表面に前記突起を有する未処理体を得、
（ｃ）  前記未処理体の前記突起の先端に、当該未処理体の表面へ向かって段階的に大きくなると共にアンダカットを形成されることにより構成されるアンカ部を有するように、当該突起を変形し、
（ｄ）  このようにして得られた前記未処理体を化学的結合剤除去に付して、予備処理体を得、
（ｅ）  化学的結合剤除去に付された前記予備処理体を熱的結合剤除去に付し、
（ｆ）  化学的結合剤除去と熱的結合剤除去に付された前記予備処理体を焼結して、突起を表面に有する成形金属体を形成する、
方法により達成される。
【０００９】
上記の目的は、突起を表面に有する成形金属体を製造する方法であって、
（ａ）  金属粉末および／または金属合金粉末を混練機中で結合剤、必要であればさらなる成分、と混合し、
（ｂ）  この混合物を射出成形により成形して、少なくとも一つの表面に前記突起を有する未処理体を得、
（ｃ）  前記未処理体を化学的結合剤除去に付して、予備処理体を得、
（ｄ）  前記予備処理体の前記突起の先端に、当該予備処理体の表面へ向かって段階的に大きくなると共にアンダカットを形成されることにより構成されるアンカ部を有するように、当該突起を変形し、
（ｅ）  このようにして得られた前記予備処理体を熱的結合剤除去に付し、
（ｆ）  化学的結合剤除去と熱的結合剤除去に付された前記予備処理体を焼結して、突起を表面に有する成形金属体を形成する、
方法によっても達成される。
【００１０】
本発明の方法は、成形金属体の構造化された第一前駆体を製造するのに金属射出成形法（ＭＩＭ）を利用し、最終形状を得るのに後処理を利用している。成形金属体の第一前駆体は、好ましくは約３〜６ｃｍ、より好ましくは約４ｃｍの長さを持ち、約１〜３ｃｍ、より好ましくは約２ｃｍの幅を持つ金属薄板からなるのが好ましく、成形金属体の第一前駆体の表面構造は好ましくは柱状構造または円錐構造を持つ突起を持つ。前記柱状構造または円錐構造は円形または多角形の基部を持つことができる。柱状構造は好ましくは円形の基部を持ち、円筒形を形成する。
【００１１】
本発明の方法をさらに実行する際には、成形金属体の第一前駆体の表面構造を成形金属体のさらなる前駆体の構造に変換する。この変換は、前記突起が成形金属体から離れた位置で成形金属体に面する端部にアンカ部を持つように、かつ成形金属体のさらなる前駆体に面するアンカ部の端部にアンダカットが形成されるように、行われる。このアンカ部はマッシュルーム形またはマッシュルーム状の形状を持つのが好ましい。
【００１２】
本発明の方法は、金属粉末または金属合金粉末と結合剤とで構成された成形金属体の第一前駆体の成形体が加熱されると変形できるという事実を利用している。成形金属体の第一前駆体の突起で構造化された表面は、成形金属体の第一前駆体の成形体を加熱された金型中に圧入することにより、変形されて成形金属体のさらなる前駆体をもたらすのが好ましい。この金型は、半球形の凹部を持つのが好ましい。成形金属体の第一前駆体の再成形は、未処理状態において、すなわち、射出成形後に（請求項１参照）、または、予備処理状態において、すなわち化学的結合剤除去後に（請求項２参照）、行うことができる。予備処理状態における再成形が好ましい。何故なら、化学的結合剤除去のため、残存する結合剤中にろう成分が存在することはないからである。射出成形、必要に応じ化学的結合剤除去、の後に得られた成形金属体の第一前駆体の突起の先端だけが加熱され変形されることにより再成形が行われるのが特に好ましい。
【００１３】
再成形後、成形金属体のさらなる前駆体は熱的結合剤除去に付され、焼結されて、構造化表面を有する成形金属体を形成する。これは、例えば特許文献２に記載された通りである。
【００１４】
金属合金粉末としてチタン合金および／またはマグネシウム合金を用いるのが好ましい。特に好ましいのは、追加の成分としてアルミニウムおよび／またはバナジウムを含有するチタン合金を用いることである。アルミニウムおよび／またはバナジウムのような、これらの追加合金成分は各々、合金の総重量に対し２〜１０重量％の量で存在するのが好ましい。約６重量％のアルミニウム、４重量％のバナジウム、残りチタンを含有するＴｉＡｌ６Ｖ４合金が最も好ましい。
【００１５】
金属合金粉末の粒度（最大粒度；篩分けにより決定）は、好ましくは５０μｍ未満、より好ましくは４５μｍ未満、最も好ましくは２５μｍ未満である。
【００１６】
結合剤は、ポリアミド、ポリオキシメチレン、ポリカーボネート、スチレン−アクリロニトリル共重合体、ポリイミド、天然ろうおよび油、熱硬化性樹脂、シアネート、ポリプロピレン、ポリアセテート、ポリエチレン、エチレン−酢酸ビニル、ポリビニルアルコール、ポリ塩化ビニル、ポリスチレン、ポリメタクリル酸メチル、アニリン、鉱油、水、寒天、グリセロール、ポリビニルブチリル、ポリブチルメタクリレート、セルロース、オレイン酸、フタレート、パラフィンワックス、カルナウバろう、ポリアクリル酸アンモニウム、ステアリン酸およびオレイン酸ジグリセリド、グリセリルモノステアレート、イソプロピルチタネート、ステアリン酸リチウム、モノグリセリド、ホルムアルデヒド、リン酸オクチル、スルホン酸オレフィン、リン酸エステル、ステアリン酸、およびこれらの混合物からなる群から選ばれるのが好ましい。好ましくは、少なくとも２種の結合剤が使用され、結合剤はパラフィンろう、ポリエチレンワックス、およびステアリン酸からなるのが最も好ましい。結合剤の重量比率は、好ましくは６０％未満、より好ましくは２０〜５０％である。
【００１７】
さらなる成分として、ホウ素粉末を用いるのが好ましい。あるいは、特にマグネシウム合金においては、炭素繊維またはガラス繊維をさらなる成分として使用することもできる。
【００１８】
混練機での混合は、好ましくは５０〜２５０℃、特に好ましくは９０〜１５０℃の温度で実施する。
【００１９】
射出成形も好ましくは５０〜２５０℃、特に好ましくは９０〜１５０℃の溶融温度で、好ましくは４００〜８００バールの圧力で実施する。
【００２０】
化学的結合剤除去は、脂肪族炭化水素浴のような炭化水素浴において、好ましくはペンタン浴、ヘキサン浴またはヘプタン浴において、行うのが好ましい。特に好ましくは、化学的結合剤除去はヘキサン浴において行う。化学的結合剤除去は、好ましくは１０〜６５℃、より好ましくは３０〜５０℃の温度で行う。
【００２１】
熱的結合剤除去は、４５０℃未満、好ましくは２００〜３５０℃、の温度で、好ましくは減圧下、好ましくは２〜２０ミリバールの減圧下で行なう。
【００２２】
焼結は、金属または金属合金の融点の８０〜９０％で行うのが好ましく、保護ガス雰囲気中で行うのがより好ましい。保護ガスは好ましくはアルゴンである。あるいは、焼結は減圧下で行なうこともできる。この場合、圧力は１０-3〜１０-5ミリバール（絶対圧力）であるのが好ましい。熱的結合剤除去と焼結は、同じ炉の中で実施できると有利である。この目的で適当な温度プログラムを用いることが好ましい。熱的結合剤除去および／または焼結において、チタン粉末またはマグネシウム粉末のような酸素結合性材料を炉の中に置いて、予備処理体による酸素の取り込みをできるだけ少なくすることが好ましい。
【００２３】
本発明の方法は、材料による酸素の取り込みが０．３重量％未満であるように実施するのが好ましい。焼結された成形金属体中の酸素含量が約０．３重量％より大であると、成形金属体の脆化をもたらす可能性がある。
【００２４】
焼結された成形金属体は、必要であればレーザで後処理することができる。レーザによる後処理は保護ガス雰囲気下、例えばアルゴン雰囲気下またはヘリウム雰囲気下、で行うのが好ましい。
【図面の簡単な説明】
【００２５】
【図１】図１は、第一の構造化を行った第一前駆体（未処理体）の概略断面図を示す。
【図２】図２は、第一の構造化を行ったさらなる前駆体（予備処理体）の概略断面図を示す。
【図３】図３は、第二の構造化を行った第一前駆体（未処理体）の概略断面図を示す。
【図４】図４は、第二の構造化を行ったさらなる前駆体（予備処理体）の概略断面図を示す。
【図５】図５は、二種のプラスチックまたはＣＦＰ部品同士を接合する要素としての、第二の構造化を行った成形金属体の概略断面図を示す。
【発明を実施するための形態】
【００２６】
本発明を一例として図を用いて説明する。
【００２７】
図１は、射出成形後であって、構造化された成形金属体のさらなる前駆体を形成する再成形前の、構造化された成形金属体の第一構造化を行った第一の前駆体１を示す。この成形金属体の第一の前駆体１は、好ましくは約３〜６ｃｍ、より好ましくは約４ｃｍの長さと、約１〜３ｃｍ、より好ましくは約２ｃｍの幅を持つ金属薄板からなり、第一の前駆体の表面構造は突起４を持っているのが好ましい。突起４は好ましくは柱状構造または円錐構造（図示せず）を有する。この柱状構造または円錐構造は円形または多角形の基部を持つことができる。柱状構造は好ましくは円形の基部を持ち、円筒形を形成する。
【００２８】
成形金属体の第一前駆体１の表面構造は、本発明の方法をさらに実行する際に、成形金属体のさらなる前駆体２（図２参照）の構造に変換される。この変換は、突起６が成形金属体から離れた位置で成形金属体に面する端部にアンカ部を持つように、かつ成形金属体のさらなる前駆体に面するアンカ部の端部にアンダカット８が形成されるように、行われる。図示したように、このアンカ部はマッシュルーム形またはマッシュルーム状の形状を持つのが好ましい。
【００２９】
図３は、射出成形後であって、構造化された成形金属体のさらなる前駆体を形成する再成形前の、構造化された成形金属体の第二構造化を行った第一の前駆体１０を示す。この成形金属体の第一の前駆体１０は、好ましくは約３〜６ｃｍ、より好ましくは約４ｃｍの長さと、約１〜３ｃｍ、より好ましくは約２ｃｍの幅を持つ金属薄板からなり、第一の前駆体の表面構造は金属薄板の両面に突起１４を持っているのが好ましい。突起１４は好ましくは柱状構造または円錐構造（図示せず）を有する。この柱状構造または円錐構造は円形または多角形の基部を持つことができる。柱状構造は好ましくは円形の基部を持ち、円筒形を形成する。
【００３０】
成形金属体の第一前駆体１０の表面構造は、本発明の方法をさらに実行する際に、成形金属体のさらなる前駆体１２（図４参照）の構造に変換される。この変換は、突起１６が成形金属体から離れた位置で成形金属体に面する端部にアンカ部を持つように、かつ成形金属体のさらなる前駆体に面するアンカ部の端部にアンダカット１８が形成されるように、行われる。図示したように、このアンカ部はマッシュルーム形またはマッシュルーム状の形状を持つのが好ましい。
【００３１】
このような前駆体から作られた最終成形金属体２２（図５参照）は、同一の材料またはそれぞれ異なった材料から作られる二種のプラスチックプレートまたはＣＦＰプレート２０同士を接合する要素として有用である。接合は、本明細書中で参照のため援用された特許文献１に記載された方法により実施されるのが好ましい。
【実施例】
【００３２】
本発明を以下の実施例により説明するが、この実施例は本発明を限定するものと受け取られるべきではない。実施例において参照されているＡＳＴＭ規格は、ＡＳＴＭ規格Ｂ３４８である。
【００３３】
チタン合金から成形体を製造して、引張試験により調べた結果を実施例に述べる。しかしながら、実施例に記載した方法は、未処理状態または予備処理状態で成形が行われる、本発明に係る成形金属体の製造にも用いることができる。
【００３４】
ＡＳＴＭグレード２３（ＴｉＡｌ６Ｖ４）に相当する組成を持ち、４５μｍ未満の粒度（最大粒度；篩分けにより測定）を持つガス希釈した球形粉末を出発材料として用いた。この材料を、アルゴン雰囲気下に２μｍ未満の粒度を持つアモルファスホウ素粉末と均質に混合した。次に、この粉末混合物をアルゴン雰囲気下、Ｚ刃ミキサ中、パラフィンワックス、ポリエチレン−酢酸ビニルおよびステアリン酸から構成される結合剤成分と共に１２０℃の温度で２時間混練して、均質組成物を得、その後ペレット化した。
【００３５】
こうして得られた金属合金粉末、さらなる成分、および結合剤からなるペレット化均質組成物をアーブルグ３２０Ｓ射出成形機により１００℃〜１６０℃の溶融温度で加工して、引張試験用の棒を製造した。このようにして得られた未処理体を４０℃で約１０時間ヘキサン中の化学的結合剤除去に付し、結合剤系のワックス成分を溶出させた。
【００３６】
このようにして得られた予備処理体を、セラミックを含有しない内張りと、タングステンヒータを持つ高真空炉内にモリブデン覆いをかけて入れた。この際、容積は、この容積の少なくとも２０％に予備処理体が充填されるように設定された。チタン粉末のような酸素結合性材料を上記覆いの外に置いた。
【００３７】
予備処理体をまず炉内で適当な温度プログラムを用いた熱的結合剤除去に付し、分解された残存結合剤は真空ポンプにより炉室から除去した。焼結を行うため、１０-4ミリバール未満の真空（絶対）をまず発生させ、温度を１３５０℃に上昇させた。焼結時間は約２時間であった。
【００３８】
一例としてＴｉ−６Ａｌ−４Ｖ−０．５Ｂ  ＥＬＩ粉末を使用した結果も含め、焼結体の物性測定値を以下の表に示す。配合用合金としての相当する材料については、ＡＳＴＭ  Ｂ３４８−０２規格により比較を行った。
【００３９】
【表１】
0005670300.tif 000002
【符号の説明】
【００４０】
１，１０  第一の前駆体（未処理体）
２，１２  さらなる前駆体（予備処理体）
４，６，１４，１６  突起
８，１８  アンダカット
２０  プラスチックプレートまたはＣＦＰプレート
２２  最終成形金属体
【図１】
0005670300.tif 000003
【図２】
0005670300.tif 000004
【図３】
0005670300.tif 000005
【図４】
0005670300.tif 000006
【図５】
0005670300.tif 000007